(57)【要約】本発明は、金属酸化物、金属含水酸化物、又は金属水酸化物の一次粒子径がサブミクロンの生成物を製造する方法であって、前記生成物の製造方法は、反応容器充填用固体物質を反応容器に導入するステップと、金属含有前駆体を前記反応容器に導入するステップと、両親媒性溶媒を前記反応容器に導入するステップと、超臨界溶媒を前記反応容器に導入するステップとを含む。これらのステップによって、前記金属含有前駆体と前記両親媒性溶媒とを接触させ、その結果として前記反応容器充填用固体物質の近傍に前記生成物を生成させる。本発明によれば、５０℃〜１００℃の間の可能な限りの低い温度で、同時に１００−２００ｂａｒの圧力でアナターゼ相のＴｉＯ２を生成する驚くべき可能性を提供することができる。また、本発明は、上記方法によって生成されるアナターゼＴｉＯ２等の生成物、及び、上記方法を利用する装置に関する。
2006512264.tif 000002
【特許請求の範囲】
【請求項１】
金属酸化物、金属含水酸化物、又は金属水酸化物の一次粒子径がサブミクロンの生成物を製造する方法であって、前記生成物の製造方法は、
反応容器充填用固体物質を反応容器に導入するステップと、
金属含有前駆体を前記反応容器に導入するステップと、
両親媒性溶媒を前記反応容器に導入するステップと、
超臨界溶媒を前記反応容器に導入するステップと
を含み、
前記金属含有前駆体と前記両親媒性溶媒とを接触させ、その結果として前記反応容器充填用固体物質の近傍に前記生成物を生成することを特徴とする製造方法。
【請求項２】
前記生成物の生成は、少なくともゾルゲル反応を含むプロセスによって行われることを特徴とする請求項１に記載の方法。
【請求項３】
前記金属酸化物、金属含水酸化物、又は金属水酸化物は、実質的に結晶であることを特徴とする請求項１又は２に記載の方法。
【請求項４】
前記金属酸化物、前記金属含水酸化物、又は前記金属水酸化物は、実質的にアモルファスであることを特徴とする請求項１又は２に記載の方法。
【請求項５】
前記金属酸化物、前記金属含水酸化物、又は前記金属水酸化物は、複数の異なる相の混合相であることを特徴とする請求項１又は２に記載の方法。
【請求項６】
前記反応容器充填用固体物質（solid reactor filling material）、前記金属含有前駆体、前記両親媒性溶媒、及び前記超臨界溶媒の導入は、任意の順序で行われることを特徴とする請求項１から５のいずれか一項に記載の方法。
【請求項７】
前記反応容器充填用固体物質、前記金属含有前駆体、前記両親媒性溶媒、及び前記超臨界溶媒の少なくとも一つは、前記反応容器への導入の前に前記反応容器充填用固体物質、前記金属含有前駆体、前記両親媒性溶媒、及び前記超臨界溶媒の少なくとも一つと混合されることを特徴とする請求項１から６のいずれか一項に記載の方法。
【請求項８】
前記金属酸化物、前記金属含水酸化物、又は前記金属水酸化物の生成物は、バッチモード、擬バッチモード、及び実質的に連続モードの群から選ばれるモードで製造されることを特徴とする請求項１から７のいずれか一項に記載の方法。
【請求項９】
前記反応容器内の温度は、前記生成物の生成の間において所定温度に保持されることを特徴とする請求項１から８のいずれか一項に記載の方法。
【請求項１０】
前記生成物の生成の間、前記反応容器内の温度は昇温されることを特徴とする請求項１から８のいずれか一項に記載の方法。
【請求項１１】
前記生成物の生成の間、前記反応容器内の温度は降温されることを特徴とする請求項１から８のいずれか一項に記載の方法。
【請求項１２】
前記生成物の生成の間、前記反応容器内の温度は、一定温度、降温過程、降温過程のうち少なくとも２つの組み合わせである温度プロファイルとされることを特徴とする請求項１から８のいずれか一項に記載の方法。
【請求項１３】
前記生成物の生成の間、前記反応容器内の温度は、最大４００℃であって、好ましくは最大３００℃であって、さらに好ましくは最大２００℃であって、より好ましくは最大１００℃であって、さらになお好ましくは最大５０℃であることを特徴とする請求項９から１２のいずれか一項に記載の方法。 
【請求項１４】
前記生成物の生成の間、前記反応容器内の圧力は、所定圧力に保持されることを特徴とする請求項１から１３のいずれか一項に記載の方法。
【請求項１５】
前記生成物の生成の間、前記反応容器内の圧力は昇圧されることを特徴とする請求項１から１３のいずれか一項に記載の方法。
【請求項１６】
前記生成物の生成の間、前記反応容器内の圧力は降圧されることを特徴とする請求項１から１３のいずれか一項に記載の方法。
【請求項１７】
前記生成物の生成の間、前記反応容器内の圧力は、所定圧力、降圧過程、降圧過程のうちの少なくとも二つの任意の組み合わせで行われることを特徴とする請求項１から８のいずれか一項に記載の方法。
【請求項１８】
前記超臨界溶媒は、ＣＯ２であって、前記生成物の生成の間における前記反応容器内の圧力は、最小７４ｂａｒであり、あるいは最小８０ｂａｒであり、またあるいは最小９０ｂａｒであり、さらにあるいは最小１００ｂａｒであることを特徴とする請求項１から１７のいずれか一項に記載の方法。
【請求項１９】
前記超臨界溶媒は、ＣＯ２であって、前記生成物の生成の間における前記反応容器内の温度は、最低３１℃であり、あるいは最低４３℃であり、またあるいは最低１００℃であり、さらにあるいは最低２００℃であり、またさらに最低３００℃であり、よりさらに最低４００℃であることを特徴とする請求項１から１８のいずれか一項に記載の方法。
【請求項２０】
前記超臨界溶媒は、イソプロパノールであって、前記生成物の生成の間における前記反応容器内の圧力は、最低４７ｂａｒであって、あるいは最低８０ｂａｒであって、さらに最低９０ｂａｒであって、またさらに最低１００ｂａｒであることを特徴とする請求項１から１７のいずれか一項に記載の方法。
【請求項２１】
前記超臨界溶媒は、イソプロパノールであって、前記生成物の生成の間における前記反応容器内の温度は、最低２３５℃であって、あるいは最低２５０℃であって、さらに最低２７０℃であって、またさらに最低３００℃であって、４００℃であることを特徴とする請求項１から１７、又は２０のいずれか一項に記載の方法。
【請求項２２】
前記超臨界溶媒は、前記反応容器の中に導入される以前から超臨界状態であることを特徴とする請求項１から２１のいずれか一項に記載の方法。
【請求項２３】
前記超臨界溶媒は、前記反応容器の中に導入された後、超臨界状態とされることを特徴とする請求項１から２１のいずれか一項に記載の方法。
【請求項２４】
前記生成物の生成時間は、最大１時間であり、好ましくは最大０．７５時間であり、さらに好ましくは最大０．５時間であることを特徴とする請求項１から２３のいずれか一項に記載の方法。
【請求項２５】
前記生成物の生成時間は、最大８時間であり、好ましくは最大６時間であり、さらに好ましくは最大２時間であることを特徴とする請求項１から２４のいずれか一項に記載の方法。
【請求項２６】
前記生成物の生成時間は、最大２４時間であり、好ましくは最大１７時間であり、さらに好ましくは最大１０時間であることを特徴とする請求項１から２５のいずれか一項に記載の方法。
【請求項２７】
複数の異なる金属含有前駆体が前記反応容器内に導入されることを特徴とする請求項１から２６のいずれか一項に記載の方法。
【請求項２８】
前記金属含有前駆体は、金属アルコキシドであることを特徴とする請求項１から２７のいずれか一項に記載の方法。
【請求項２９】
前記金属含有前駆体は、チタニウム・テトライソプロポキシド、チタニウム・ブトキシド、チタニウム・エトキシド、及びチタニウム・メトキシドの群から選ばれることを特徴とする請求項１から２８のいずれか一項に記載の方法。
【請求項３０】
前記金属含有前駆体は、アルミニウム・イソプロポキシド、アルミニウム−ＳＥＣ−ブトキシドの群から選ばれることを特徴とする請求項１から２８のいずれか一項に記載の方法。
【請求項３１】
前記金属含有前駆体は、マグネシウム・エトキシドであることを特徴とする請求項１に記載の方法。
【請求項３２】
前記金属含有前駆体は、金属塩であることを特徴とする請求項１から２７のいずれか一項に記載の方法。
【請求項３３】
前記金属含有前駆体は、Ｔｉ（ＳＯ４）２であることを特徴とする請求項１から２７、又は３２のいずれか一項に記載の方法。
【請求項３４】
前記金属含有前駆体は、ＴｉＣｌ４とＡｌＣｌ３の群から選ばれることを特徴とする請求項１から２７、又は３２のいずれか一項に記載の方法。
【請求項３５】
前記両親媒性溶媒は、水、エタノール、メタノール、過酸化水素水、及びイソプロパノールの群から選ばれることを特徴とする請求項１から３４のいずれか一項に記載の方法。
【請求項３６】
前記反応容器には複数の異なる両親媒性溶媒が導入されることを特徴とする請求項１から３４のいずれか一項に記載の方法。
【請求項３７】
前記反応容器充填用固体物質は、不均一系触媒として機能することを特徴とする請求項１から３６のいずれか一項に記載の方法。
【請求項３８】
前記反応容器充填用固体物質は、少なくとも一つのプロモータ（promoter）を含むことを特徴とする請求項３７に記載の方法。
【請求項３９】
前記反応容器充填用固体物質は、少なくとも一つの繊維から構成されることを特徴とする請求項１から３８のいずれか一項に記載の方法。
【請求項４０】
前記反応容器充填用固体物質は、粉末から構成されることを特徴とする請求項１から３８のいずれか一項に記載の方法。
【請求項４１】
前記反応容器充填用固体物質は、スポンジ、グリッド、繊維の束、及びシートの群から選ばれる形状を有することを特徴とする請求項１から３８のいずれか一項に記載の方法。
【請求項４２】
前記反応容器充填用固体物質は、実質的に多孔性構造を有することを特徴とする請求項１から４１のいずれか一項に記載の方法。
【請求項４３】
前記反応容器充填用固体物質は、金属含有前駆体を反応容器の制限された部分に実質的に限定することができるサイズ及び形状を有することを特徴とする請求項１から４２のいずれか一項に記載の方法。
【請求項４４】
前記反応容器充填用固体物質は、ポリマを含むことを特徴とする請求項１から４３のいずれか一項に記載の方法。
【請求項４５】
前記ポリマは、ポリスチレン（ＰＳ）、ポリプロピレン（ＰＰ）、ポリエチレン（ＰＥ）、ポリビニルクロライド（ＰＶＣ）、ポリビニリデンクロライド（ＰＶＤＣ）、及び酢酸ポリビニル（ＰＶＡｃ）からなる群から選ばれることを特徴とする請求項４４に記載の方法。
【請求項４６】
前記ポリマは、アクリルポリマ、フッ素化ポリマ、ジエンポリマ、ビニルコポリマ、ポリアミドポリマ、ポリエステルポリマ、ポリエーテルポリマ、及びポリアミドポリマの群から選ばれることを特徴とする請求項４４に記載の方法。
【請求項４７】
前記反応容器充填用固体物質は、金属を含むことを特徴とする請求項１から４６のいずれか一項に記載の方法。
【請求項４８】
前記金属は、チタン、アルミニウム、亜鉛、バナジウム、マグネシウム、ジルコニウム、クロム、モリブデン、ニオブ、タングステン、銅、及び鉄の群から選ばれることを特徴とする請求項４７に記載の方法。
【請求項４９】
前記反応容器充填用固体物質は、金属酸化物を含むことを特徴とする請求項１から４８のいずれか一項に記載の方法。
【請求項５０】
前記金属酸化物は、酸化チタン、酸化亜鉛、酸化銅、酸化アルミニウム、酸化バナジウム、酸化マグネシウム、酸化ジルコニウム、酸化クロム、酸化シリコン、酸化モリブデン、酸化ニオブ、酸化タングステン、酸化鉄の群から選ばれることを特徴とする請求項４９に記載の方法。
【請求項５１】
前記反応容器充填用固体物質は、セラミックを含むことを特徴とする請求項１から５０のいずれか一項に記載の方法。
【請求項５２】
前記反応容器充填用固体物質は、金属硫酸塩を含むことを特徴とする請求項１から５１のいずれか一項に記載の方法。
【請求項５３】
前記反応容器充填用固体物質は、金属ハロゲン化物を含むことを特徴とする請求項１から５２のいずれか一項に記載の方法。
【請求項５４】
前記反応容器充填用固体物質は、前記反応容器内での生成の結果の生成物に対応する金属酸化物、金属含水酸化物、又は金属水酸化物を含むことを特徴とする請求項１から５３のいずれか一項に記載の方法。
【請求項５５】
前記反応容器充填用固体物質は、前記生成物の生成に関する種物質として機能することを特徴とする請求項１から５３のいずれか一項に記載の方法。
【請求項５６】
前記反応容器充填用固体物質は、前記生成物を収集する作用物質として機能することを特徴とする請求項１から５４のいずれか一項に記載の方法。
【請求項５７】
前記生成物は、前記反応容器充填用固体物質をさらに処理することなく前記反応容器充填用固体物質から分離可能なことを特徴とする請求項１から５６のいずれか一項に記載の方法。
【請求項５８】
前記生成物は、実質的に前記反応容器充填用固体物質の品質を低下させることなく前記反応容器充填用固体物質から分離可能なことを特徴とする請求項１から５７のいずれか一項に記載の方法。
【請求項５９】
前記生成物は、前記反応容器充填用固体物質を再利用できる方法で前記反応容器充填用固体物質から分離可能なことを特徴とする請求項１から５８のいずれか一項に記載の方法。
【請求項６０】
前記生成物は、液体中で前記反応容器充填用固体物質をフラッシングすることによって前記反応容器充填用固体物質から分離可能なことを特徴とする請求項１から５９のいずれか一項に記載の方法。
【請求項６１】
前記生成物は、真空吸引手段によって前記反応容器充填用固体物質から分離可能なことを特徴とする請求項１から６０のいずれか一項に記載の方法。
【請求項６２】
前記生成物は、ブロー手段によって前記反応容器充填用固体物質から分離可能なことを特徴とする請求項１から６１のいずれか一項に記載の方法。
【請求項６３】
前記生成物は、超音波発生手段によって前記反応容器充填用固体物質から分離可能なことを特徴とする請求項１から６２のいずれか一項に記載の方法。
【請求項６４】
請求項１から６３のいずれか一項に記載の方法によって製造された金属酸化物、金属含水酸化物、又は金属水酸化物の生成物であって、前記金属酸化物、前記金属含水酸化物、又は前記金属水酸化物の前記生成物は、平均一次粒径が最大１０００ｎｍであって、好ましくは最大５００ｎｍであって、さらに好ましくは最大１００ｎｍである一次粒子の集合体の形態を有することを特徴とする金属酸化物、金属含水酸化物、又は金属水酸化物の生成物。
【請求項６５】
請求項１から６３のいずれか一項に記載の方法によって製造された金属酸化物の生成物であって、前記金属酸化物、前記金属含水酸化物、又は前記金属水酸化物の前記生成物は、平均一次粒径が１００ｎｍであって、好ましくは最大５０ｎｍであって、さらに好ましくは最大２０ｎｍであって、またさらに好ましくは最大１０ｎｍである一次粒子の集合体の形態を有することを特徴とする金属酸化物の生成物。
【請求項６６】
請求項１から６３のいずれか一項に記載の方法によって製造された金属酸化物の生成物であって、前記金属酸化物の前記生成物は、ＴｉＯ２であって、好ましくは最低２０％の結晶度を有し、さらに好ましくは最低３０％の結晶度を有し、またさらに好ましくは最低４０％の結晶度を有し、さらになお好ましくは最低６０％の結晶度を有することを特徴とする金属酸化物の生成物。
【請求項６７】
請求項１から６３のいずれか一項に記載の方法によって製造された金属酸化物の生成物であって、アナターゼ構造のＴｉＯ２であることを特徴とする金属酸化物の生成物。
【請求項６８】
請求項１から６３のいずれか一項に記載の方法によって製造された金属酸化物の生成物であって、Ａｌ２Ｏ３、ＴｉＯ２、ＺｒＯ２、Ｙ２Ｏ３、ＷＯ３、Ｎｂ２Ｏ５、ＴａＯ３、ＣｕＯ、ＣｏＯ、ＮｉＯ、ＳｉＯ２、Ｆｅ２Ｏ３、ＺｎＯからなる群から選ばれることを特徴とする金属酸化物の生成物。
【請求項６９】
請求項１から６３のいずれか一項に記載の方法によって製造された金属含水酸化物の生成物であって、前記金属含水酸化物は、含水酸化鉄、含水酸化チタニウム、含水酸化マンガン、含水酸化アルミニウムの群から選ばれることを特徴とする金属含水酸化物の生成物。
【請求項７０】
請求項１から６３のいずれか一項に記載の方法によって製造された金属含水酸化物の生成物であって、前記金属含水酸化物は、ベーマイト構造の含水酸化アルミニウムであることを特徴とする金属含水酸化物の生成物。
【請求項７１】
請求項１から６３のいずれか一項に記載の方法によって製造された金属水酸化物の生成物であって、前記金属水酸化物は、水酸化鉄、水酸化ケイ素、水酸化ジルコニウム、水酸化チタニウム、水酸化マンガン、水酸化アルミニウムの群から選ばれることを特徴とする金属水酸化物の生成物。
【請求項７２】
金属酸化物、金属含水酸化物、又は金属水酸化物のサブミクロンの一次粒径を有する生成物を製造する装置であって、前記装置は、
反応容器充填用固体物質を反応容器に導入する手段と、
金属含有前駆体を前記反応容器に導入する手段と、
両親媒性溶媒を前記反応容器に導入する手段と、
超臨界溶媒を前記反応容器に導入する手段と、
前記金属含有前駆体と前記両親媒性溶媒とを接触させるためのスペースとしての前記反応容器と、
前記反応容器充填用固体物質の近傍に前記生成物を生成するためのスペースとしての前記反応容器と
を備えることを特徴とする製造装置。
【発明の詳細な説明】
【発明の詳細な説明】
【０００１】
ゾルゲル法を用いて金属酸化物、金属含水酸化物、金属水酸化物を製造する目的は、これらの方法が簡易な低コストプロセスであって、低温で実施できるからである。これらの方法では、製造パラメータを変化させることができ、それによって生成物の特性を変化させることができる（[Moran etal., 1999]：非特許文献７参照）。
【０００２】
従来のゾルゲル法では、金属酸化物、金属含水酸化物、又は金属水酸化物を製造することにより、１μｍ〜１０μｍの範囲に限定された粒子サイズのアモルファスの生成物が得られる（[Livage etal., 1998]：非特許文献５参照。）。従来のゾルゲル法では、結晶性の生成物を得るために生成物を高温で最高２４時間まで焼成することが必要となる。さらに、高エネルギーを使用するために、好ましくない影響、例えば、触媒用途について、比表面積が８０％まで減少する（[Andersen, 1975]：非特許文献１参照。）。
【０００３】
ゾルゲル法の溶媒として従来のアルコールに代えて超臨界流体を用いることによって、ナノメートルの範囲の非常に小さい粒子サイズが得られる。これは、超臨界媒体での高い反応レートのためと考えられている（[Jung & Perrut, 2001]）。
【０００４】
最近数十年にわたって、超臨界媒体（例えば超臨界ＣＯ２）の流体中のセラミック及び金属酸化物の合成は、例えば、化学的均一性、構造及び形態学の点について粒子特性を改善するために大きく発展している（[Jung & Perrut, 2001]）
【０００５】
従来技術において、アナターゼ相のＴｉＯ２粒状物が生成された最低温度は、２５０℃である（[Robbe et al. 2003]）。しかし、これは、まず超臨界状態の下でアモルファスのＴｉＯ２を作成し、その後２５０℃でそのアモルファス物質を焼成して得たものである。
【０００６】
２５０℃でアナターゼ相を生成する上記方法は、超臨界プロセスにおける金属酸化物及び酸化ケイ素の生成について記載された特許に基づいている（[Sarrade etal., 2002]）。この方法は、本発明と比較すると、アモルファス酸化物しか得られず、結晶化するためにはその後の焼成を必要とする点で相違する。これらの酸化物は、１００ｎｍ〜１０００ｎｍの範囲の粒子サイズを有する。
【０００７】
また、連続的超臨界生成法によってアモルファスのナノサイズのチタニウム水酸化物粒子が得られる（[Reverchon et al. 2002]）。
【０００８】
また、粒径１００ｎｍ〜６５０ｎｍのアモルファス粒子の超臨界生成方法がある（[Sievers and Karst, 1997]）。
【０００９】
ナノサイズの金属酸化物、金属含水酸化物、又は金属水酸化物を生成するさらに別の方法としては、チャンバ内にあらかじめ生成された粉末を導入し、例えば超臨界ＣＯ２によって乾燥させる超臨界乾燥法を応用することによって行われる。このプロセスは、様々な金属酸化物が後工程の超臨界乾燥の対象となり、その結果、非常に大きな比表面積が得られることが記載されている（[Yamanis, 1989]）。また、この方法によれば、比表面積を減らすことなく結晶性の生成物を得ることができる（[Yoda et al. 2001]）。このYoda et alには、超臨界乾燥によってＴｉＯ２及びＳｉＯ２の比表面積を７００〜９００ｍ２／ｇまで増加させることができることが実証されている。
【００１０】
市販の結晶性ＴｉＯ２は、酸水素炎（Ｈ２／Ｏ２  ｆｌａｍｅ）中でのＴｉＣｌ４の火炎中酸化合成によって主に製造されている。この一例として、３５ｎｍの粒子サイズを有し、ＴｉＯ２のルチル相とアナターゼ相との混合物からなる市販のＤｅｇｕｓｓａ  Ｐ２５（Ｄｅｇｕｓｓａ  ＧｍｂＨ、ドイツ）がある。ゾルゲル法と比較すると、プロセスパラメータを変化させることは困難であり、そのため火炎中酸化合成の結果物を変化させることは困難である（[Brinker 1990]）。さらに、純粋なアナターゼ相はルチル相より安定性が低いので、純粋なアナターゼ相を生成できない。また、火炎合成は、例えば、二酸化ケイ素、アルミナ、二酸化ジルコニウムを生成するために利用されている（[Brinker, 1990]）。
【００１１】
用途
近年、上記従来技術で示唆されているように、アモルファス及び結晶性のナノ粒子は、大きな注目を集めている。この注目は、物質の多くの特性がナノ粒子の様々な形態を含むことで根本的に変化するとの観測によって駆り立てられたものである。微少体積と体積に対する大きな表面積比とによって、物質の電子的特性及び物理的特性のいずれもが強く影響を受ける。いくつかの特性については、ナノ粒子がアモルファスであることが重要であり、あるいは、ほぼ結晶相であることが重要である。
【００１２】
金属酸化物のナノ粒子によって大きな性能改良が得られる分野の不完全なリストとしては、化学的機械的研磨法、電気伝導性コーティング、磁性流体シール、磁気記録媒体、多層セラミックコンデンサ、光ファイバ、蛍光体、量子光デバイス、太陽電池、抗菌薬、生物探知（biodetection）、生体磁気分離、ＭＲＩ造影剤、整形外科、日焼け止め剤、自動車用触媒、セラミック膜、燃料電池、写真用触媒、推進薬、傷つき防止コーティング、構造的セラミック、溶射コーティングがある。
【００１３】
上記分野のうちのいくつかの分野では金属酸化物のナノ粒子の組み込み（integration）は、既に工業的規模で実現されている。しかし、多くの分野についてはナノ粒子のコストが法外であって、役に立つ用途の多くを大きく制限している。一般的な傾向としては、ナノ粒子のサイズが小さくなるにつれて価格が上昇する。また、残念なことに、一般的な傾向として、小さいナノ粒子ほど大きな性能改善が生じる。
【００１４】
【非特許文献１】[Andersen, 1975] J. R. Andersen. Structure of Metallic Catalysts. Acedemic Press, 1975.
【非特許文献２】[Beaucage and Schaefer, 1994] Beaucage, G. and D. W. Schaefer. "Structural studies of complex systems using small angle scattering: a unified Guinier I power law approach." Journal of Non-Crystalline Solids 172-174: 797-805, (1994).
【非特許文献３】[Brinker etal., 1990] C. Jeffrey Brinker, George W. Scherer. Sol-gel Science, The Physics and Chemistry of Sol-Gel Processing Academic Press 1990.
【非特許文献４】[Jenkins et al., 1996]Ron Jenkins and Robert L. Snyder. Introduction to X-ray Powder Diffractometry. John Wiley & Sons, Inc., 1996.
【非特許文献５】[Jessop et al., 1999]Philip G. Jessop and Walter Leitner. Chemical Synthesis Using Supercritical Fluids. Wiley-VCH, 1999.
【非特許文献６】[Livage etal., 1988]J. Livage, M. Henry and C. Sanchez. Sol-Gel Chemistry of Transition Metal Oxides. Progress in Solid State Chemistry, 18 (4), 259-342, 1988.
【非特許文献７】[Moran etal., 1999] Paul D. Moran, John R. Bartlett, Graham A. Bowmaker, James L. Woolfrey, Ralph P. Cooney. Formation of TiO2 Sols, Gels and Nanopowders from Hydrolysis of Ti(O'Pr) 4 in AOT Reverse Micelles. Journal of Sol-Gel Science and Technology 15, 251-262, 1999.
【非特許文献８】[Porter etal., 1999]Porter, J. F., Y. -G. Li and C. K. Chan. "The effect of calcination on the microstructural characteristics and photoreactivity of degussa P-25 TiO2." J. Mat. Sci 34: 1523-1531 (1999).
【非特許文献９】[Pozzo etal., 2002] Pozzo, R. L. , A. E. Cassano and M. A.Baltanas."The Performance in Fluidized Bed Reactors of Photo catalysts Immobilized onto Inert Supports." http://www.unl.edu.ar/cepac/abstract/bbaltana.htm. (2002)
【非特許文献１０】[Soloviev, 2000] Soloviev, A. Sol-Gel Process: Study of the Kinetics of Particle Growth by Light Scattering Technique. Ph. D. Thesis, Universit  Paris Nord, (2000).
【非特許文献１１】[Stojanovic etal., 2000]B. D. Stojanovic, Z. V. Marinkovic, G.O. Brankovic and E. Fridancevska. Evaluation of Kinetic Data for Crystallizationof Ti02 prepared by Hydrolysis Method. Jour. of Thermal Analysis and Calorimetry, Vol. 60,595-604, 2000.
【００１５】
本発明の目的は、総エネルギー収支が最小であって、それによって最終生成物のコストをかなり減らすことができる方法で、ナノ粒子径の金属酸化物を製造することである。
【００１６】
また、本発明の目的は、通常、特に高価な微少なナノ粒子を安価に生成できる方法によって金属酸化物のナノ粒子を生成することである。
【００１７】
さらに、本発明の目的は、粒子径、結晶相、及び結晶度をコストのかかる後反応プロセスに頼ることなく外部パラメータによって制御できる金属酸化物のナノ粒子を生成することである。
【００１８】
第１の態様によれば、これらの一以上の目的及び可能性のある他の目的は、金属酸化物、金属含水酸化物、又は金属水酸化物の一次粒子径がサブミクロンの生成物を製造する方法によって解決でき、前記生成物の製造方法は、
反応容器充填用固体物質（solid reactor filling material）を反応容器に導入するステップと、
金属含有前駆体を前記反応容器に導入するステップと、
両親媒性溶媒（co-solvent）を前記反応容器に導入するステップと、
超臨界溶媒を前記反応容器に導入するステップと、
前記金属含有前駆体と前記両親媒性溶媒とを接触させるステップと、
上記の結果として前記反応容器充填用固体物質の近傍に前記生成物を生成するステップと
を含むことを特徴とする。
【００１９】
この明細書において、一次粒子は、生成の結果得られるナノ粒子、又は少なくともサブミクロン粒子である。通常、これらの一次粒子は、粒子の集合体の中でそれぞれ互いに弱く結合している。これらの集合体は、二次粒子と考えられる。その近似スケールは、原子レベル、ナノレベル、ミクロンレベルからマクロレベルまでの範囲の任意スケールであってよい。
【００２０】
この生成は、好ましくは、ゾルゲル反応を含むプロセスによって行われる。得られる生成物は、実質的に結晶体、実質的にアモルファスのいずれであってもよい。また、一般的には、生成物はいくつかの異なる相の組み合わせであってもよい。
【００２１】
この方法は、簡易に、且つ、迅速に製造するために、反応容器充填用固体物質、金属含有前駆体、両親媒性媒体、及び超臨界媒体の上記反応容器への導入を、任意の順序で行うように応用してもよい。
【００２２】
さらに、反応容器に導く前に、反応容器充填用固体物質、金属含有前駆体、両親媒性溶媒、又は超臨界溶媒のうちの一つを上記の他の一つと混合してもよい。さらに、この方法は、バッチモード、擬バッチモード、及び連続モードのうちから選択されるいずれか一つのモードで実行してもよい。さらに、これを詳細な説明において説明する。
【００２３】
生成物を生成する間の反応容器の温度は、一定温度に保持できるが、好ましくは実現すべき超臨界状態に関して昇温過程又は降温過程としてもよい。また、別例では、反応容器の温度は、一以上の一定温度、一以上の昇温過程、一以上の降温過程の任意の選択を含む温度プロファイルを有してもよい。
【００２４】
上記生成物を生成する間の反応容器の温度は、好ましくは最大４００℃であって、さらに好ましくは最大３００℃であって、より好ましくは最大２００℃であって、またさらに好ましくは最大１００℃であって、なおさらに好ましくは最大５０℃である。
【００２５】
生成物を生成する間の反応容器内の圧力は、所定圧力に保持することができるが、あるいは、実現すべき超臨界状態に関して圧力を増加又は減少してもよい。さらに、反応容器内の圧力は、一以上の一定圧力の過程、一以上の増圧過程、一以上の減圧過程の任意の選択を含む圧力プロファイルを有していてもよい。
【００２６】
超臨界溶媒として二酸化炭素を用いると、生成物の生成の間の反応容器内の圧力は、最低７４ｂａｒとなり、反応容器内の温度は最低３１℃となる。超臨界溶媒としてイソプロパノールを用いた場合には、生成物の生成の間の反応容器内の圧力は、最低４７ｂａｒとなり、反応容器内の温度は最低２３５℃となる。
【００２７】
超臨界溶媒は、反応容器内に導入前に超臨界であってもよく、反応容器内に導入後に超臨界相にされてもよい。 
【００２８】
本発明によれば、上記プロセスパラメータを専ら選択することによって、５０℃〜１００℃の間の可能な限りの低い温度で、同時に１００−２００ｂａｒの圧力でアナターゼ相のＴｉＯ２を生成する驚くべき可能性を提供することができる。
【００２９】
生成物の生成時間は、最大０．５時間〜最大２４時間の間にわたり、プロセスパラメータの数、プロセスコンポーネントの数、及びプロセスによって生成される一以上の生成物に依存する。
【００３０】
好ましくは、多様な合金の可能性を広げ、生成物にドープする可能性を広げるために、複数の様々な金属含有前駆体を反応容器の中に導入してもよい。
【００３１】
上記金属含有前駆体は、例えば、チタニウム・テトライソプロポキシド、チタニウム・ブトキシド、チタニウム・エトキシド、チタニウム・メトキシド、アルミニウム・イソプロポキシド、アルミニウム−ＳＥＣ−ブトキシド、又はマグネシウム・エトキシド等の金属アルコキシドであってもよい。
【００３２】
上記金属含有前駆体は、Ｔｉ（ＳＯ４）２、ＴｉＣｌ４、ＡｌＣｌ３等の金属塩であってもよい。
【００３３】
上記両親媒性溶媒は、エタノール、メタノール、過酸化水素水、及びイソプロパノールの群から選ばれることが好ましいが、その一方で複数の異なる両親媒性媒体を反応容器内に導入してもよい。
【００３４】
上記反応容器充填用固体物質は、不均一系触媒として機能してもよく、好ましくはプロモータを含んでいてもよい。
【００３５】
上記反応容器充填用固体物質は、一又は複数の繊維、粉末、及び実質的に多孔性の構造等の様々な形態を有していてもよい。
【００３６】
また、反応容器充填用固体物質は、金属含有前駆体を反応容器の限定的な部分に実質的に制限できるサイズ及び形状を有するものであってもよい。例えば、反応容器の上部に上記前駆体を限定する反応容器の上部の繊維の束であってもよく、それによって、例えば、反応容器の底の液体などの反応容器の残りの部分から金属含有前駆体を分離することができる。別例では、上記反応容器充填用固体物質は、スポンジ、グリッド、及びシートの群から選ばれる形状を有する。
【００３７】
上記反応容器充填用固体物質は、ポリスチレン（ＰＳ）、ポリプロピレン（ＰＰ）、ポリエチレン（ＰＥ）、ポリビニルクロライド（ＰＶＣ）、ポリビニリデンクロライド（ＰＶＤＣ）、酢酸ポリビニル（ＰＶＡｃ）等のポリマであってもよい。
【００３８】
あるいは、上記ポリマは、アクリルポリマ、フッ素化（fluorinated）ポリマ、ジエンポリマ、ビニルコポリマ、ポリアミドポリマ、ポリエステルポリマ、ポリエーテルポリマ、又はポリイミドポリマの群から選ばれるものであってもよい。
【００３９】
また、上記反応容器充填用固体物質は、チタン、アルミニウム、亜鉛、バナジウム、マグネシウム、ジルコニウム、クロム、モリブデン、ニオブ、タングステン、銅、鉄などの金属であってもよい。
【００４０】
上記反応容器充填用固体物質は、酸化チタン、酸化亜鉛、酸化銅、酸化アルミニウム、酸化バナジウム、酸化マグネシウム、酸化ジルコニウム、酸化クロム、酸化ケイ素、酸化モリブデン、酸化ニオブ、酸化タングステン、酸化鉄などの金属酸化物であってもよい。
【００４１】
上記反応容器充填用固体物質は、天然又は人工のセラミックが好ましい。上記反応容器充填用固体物質は、金属硫酸塩又は金属ハライドを含んでもよい。
【００４２】
上記反応容器充填用固体物質は、上記生成物の生成の種物質として働いてもよい。上記反応容器充填用固体物質は、生成物の生成を導くために、反応容器内での生成の結果の生成物と同一の金属酸化物、金属含水酸化物、又は金属水酸化物を含むことが好ましい。また、この生成は、例えば、沈殿、触媒反応、又は成長によって行われるものであってもよい。別例として、上記反応容器充填用物質は、生成物を収集する作用物質として機能してもよい。
【００４３】
生成物は、反応容器充填用固体物質を何も処理することなく反応容器充填用固体物質から分離可能であることが好ましい。この場合に、反応容器充填用固体物質は、実質的に品質を損なわないことが好ましい。これによって、反応容器充填用固体物質を新たな生成過程に再利用することができることが好ましい。反応容器充填用固体物質からの分離は、反応容器充填用固体物質を液体中にフラッシングすることによって行ってもよく、あるいは揺らすことによって、またあるいは、真空吸引手段、ブロー手段、又は超音波手段によって行ってもよい。
【００４４】
従来技術、例えば、ナノ構造化されたテンプレートを利用する技術と比較すると、本発明は、プラズマ処理、焼成、又は他の反応容器充填物質の化学的処理を行うことなく、サブミクロンの生成物が反応容器充填物質から容易に分離できるということを特徴とする。例えば、ナノ構造化されたテンプレートを用いて、テンプレートに生成物を埋め込むと、分離ステップが必要となり、それによってテンプレートを劣化させる。本発明の場合にはこのようなことはない。
【００４５】
本発明の第２の態様は、第１の態様の方法によって製造される金属酸化物、金属含水酸化物、金属水酸化物の生成物に関するものであって、上記生成物は、１０−１０００ｎｍの範囲の平均一次粒子径を有する一次粒子の集合体の形態をとる。
【００４６】
より好ましい実施の形態によれば、この方法で得られる金属酸化物の生成物はＴｉＯ２であり、好ましくは最低２０％の結晶度を有し、さらに好ましくは最低３０％の結晶度を有し、より好ましくは最低４０％の結晶度を有し、またさらに好ましくは最低６０％の結晶度を有し、またより好ましくは最低８０％の結晶度を有する。二酸化チタンは、実質的にアナターゼ結晶であってもよい。
【００４７】
別の場合には、上記金属酸化物は、Ａｌ２Ｏ３、ＴｉＯ２、ＺｒＯ２、Ｙ２Ｏ３、ＷＯ３、Ｎｂ２Ｏ５、ＴａＯ３、ＣｕＯ、ＣｏＯ、ＮｉＯ、ＳｉＯ２、Ｆｅ２Ｏ３、ＺｎＯの群から選ばれる。
【００４８】
さらに別の場合には、上記金属含水酸化物は、含水酸化鉄、含水酸化チタン、含水酸化マンガン、含水酸化アルミニウムの群から選ばれる。
【００４９】
またさらに別の場合には、上記金属水酸化物は、水酸化鉄、水酸化ケイ素、水酸化ジルコニウム、水酸化チタン、水酸化マンガン、水酸化アルミニウムの群から選ばれる。
【００５０】
本発明の第３の態様は、金属酸化物、金属含水酸化物、又は金属水酸化物のサブミクロンの一次粒径を有する生成物を製造する装置に関し、前記装置は、
反応容器充填用固体物質を反応容器に導入する手段と、
金属含有前駆体を前記反応容器に導入する手段と、
両親媒性溶媒を前記反応容器に導入する手段と、
超臨界溶媒を前記反応容器に導入する手段と、
前記金属含有前駆体と前記両親媒性溶媒とを接触させるためのスペースとしての前記反応容器と、
前記反応容器充填用固体物質の近傍に前記生成物を生成するためのスペースとしての前記反応容器と
を備えることを特徴とする。
【００５１】
本発明によって、ナノサイズの金属酸化物、金属含水酸化物、又は金属水酸化物を生成でき、金属アルコキシド又は金属塩の前駆体を用いたゾルゲル法を利用することが好ましい。ＴｉＯ２の生成の場合、金属アルコキシドの前駆体としては、例えば、チタニウム・テトライソプロポキシド、Ｔｉ（ＯＰｒ）４、チタニウム・ブトキシド、Ｔｉ（ＯＢｕ）４、チタニウム・メトキシド、Ｔｉ（ＯＥｔ）４、チタニウム・メトキシド、Ｔｉ（ＯＭｅ）４であってもよく、また、金属塩の前駆体は、ＴｉＣｌ４、Ｔｉ（ＳＯ４）２等であってもよい。
【００５２】
ゾルゲルプロセスは、水と接触した場合の前駆体の加水分解で始まる。上記加水分解は、同時にナノサイズ粒子の生成を導く加水分解されたモノマの固体化へと続く。全体のプロセスは、およそ以下のように記載することができる（[Livage etal., 1988]）。
Ｍ（ＯＲ）ｎ＋１／２ｎＨ２Ｏ→ＭＯ１／２ｎ＋ｎＲＯＨ
【００５３】
例えば、ＴｉＯ２生成の場合の全加水分解／固体化反応は、以下のように記載できる。
Ｔｉ（ＯＲ）４＋２Ｈ２Ｏ→ＴｉＯ２＋４ＲＯＨ
【００５４】
プロセスは、所望の構造及び所望の最終生成物のサイズを得るために制御しなければならない。コロイド溶液はゾルとして始まる。ゾルが安定な場合には、溶液は変化せず残る。しかし、たいていはゲル化又は粒状物質の沈殿が生じる。ゾル、ゲル、又は沈殿生成のいずれであろうと、従来のゾルゲル法では、生成物は乾燥され、たいてい焼成されて最終生成物を得る。
【００５５】
粒子サイズを反応時間の関数として表した結果の概略図を図１に示す。これにより、従来のゾルゲル法では、１〜１０μｍの最終粒子サイズのものが得られることがわかる（[Soloviev, 2000]）。
【００５６】
超臨界溶媒（例えば、ＣＯ２）を用いることによって、図１に示される方法を制約（arrest）できる。超臨界溶媒によって、（図１の）曲線が急勾配の部分に達する前の部分に粒子成長を制約し、その結果、ナノサイズ粒子が得られるように、粒子を制御し、安定化することができる。超臨界流体中で所定のプロセスパラメータにより粒子を生成することによって、また、本発明による種又は触媒として機能する反応容器物質を含ませることによって、さらに、相対的に低温で部分的又は全体的に結晶化された生成物を得ることができる。 
【００５７】
このプロセスでは、超臨界流体を溶媒として用いている。超臨界流体は、圧力が臨界圧力（ｐｃ）より高く、温度が臨界温度（Ｔｃ）より高い状態にある混合物又は元素の流体として規定されている。精選された流体の臨界パラメータを表１に示した。表１は、精選された無機流体及び有機流体の臨界パラメータを示すものである（[Jessop et al. 1999]）。
【００５８】
【表１】
2006512264.tif 000003
【００５９】
超臨界流体の特性は、たいてい気体とその液体の特性の組み合わせとして記述されている。現実には超臨界流体は、気体の粘度と、液体の密度を持つ。これは化学反応の媒体として理想的なものである。表２は、これらの物理的特性を比較したものである。表２は、物理特性の一般的な比較である（[Jessop etal., 1999]）。
【００６０】
【表２】
2006512264.tif 000004
【００６１】
高密度及び低粘度のために、超臨界流体は、ゾルゲル法を安定させると共に制御すると同時に、高い反応レートで生成物を得るために理想的である。これによって、図１のゾルゲル法を制約し、約１〜１００ｎｍのナノ範囲の粒子サイズに安定化できる可能性がある。
【００６２】
ナノサイズの粒子を生成し、収集するために、反応容器充填用固体物質を生産物内に導入する。これらの充填物質は、ナノ粒子を収集するリザーバであると共に種又は触媒として機能させてもよい。様々な充填物質の例としては、ポリマ、セラミック、金属ファイバ、及び天然物がある。充填物質は、被覆してもよく、それによって親水性表面又は疎水性表面等の様々な表面特性を有する。反応容器充填用物質が特に低温で結晶相の生成を促進する助けになっていると思われる。
【００６３】
装置及び準備
サブミクロンの生成物を得るために用いられる装置の概略図を図２に示す。この装置の中心は、超臨界条件下で生成物を生成する反応容器である。一般的に反応容器は、温度及び圧力の両方がコントロールできるように構成される。
【００６４】
金属含有前駆体、両親媒性溶媒、溶媒及び反応容器充填用物質はいずれも反応容器のチャンバ内に導かれる。導入の正確な順序及びこれらが導入される環境は、実質的に変更してもよい。
【００６５】
例えば、純粋なバッチルートの実施例を考慮したある生成ルーチンでは、たとえ合成が開始しないように何らかの方法で分離されていても、金属含有前駆体、両親媒性溶媒、及び反応容器充填用物質を室温及び常圧で反応容器のチャンバ内に導入してもよい。一度反応容器のチャンバが閉じられたら、まず温度を上昇させるか圧力を上昇させるか、のいずれかによって、あるいは、温度及び圧力の両方をさらに複雑に組み合わせて超臨界レベルに上昇させてもよい。例えば、圧力の上昇は、十分に多量の溶媒を導入することの直接の結果として実現してもよい。
【００６６】
温度及び圧力の上昇のいかなる組み合わせにおいても、すばやく超臨界状態に達することが優先される。溶媒によって、金属含有前駆体及び両親媒性媒体が互いに接触し、合成が開始するまで、それらを輸送する。しばらく後に、反応容器充填用物質及び該反応容器充填用物質の近傍に存在する生成物を反応容器から取り出すために、チャンバを除圧させ、冷却し、開ける。
【００６７】
擬バッチプロセスの実施例についての別の例では、いくつかの構成要素を室温及び常圧で反応容器に導入してもよい。例えば、反応容器充填用物質及び金属含有前駆体は室温及び常圧で反応容器に導入してもよい。このような擬バッチプロセスでは、温度及び圧力は、任意の順で上昇させてもよく、あるいは、以下のより複雑な温度−圧力経路のいずれであってもよい。上記バッチプロセスにおけるように、溶媒の導入によって圧力を上昇させてもよく、あるいは、従来技術で利用できる他の方法によって実現してもよい。合成を開始させるためには、両親媒性溶媒を導入することが必要である。これは、溶媒の導入と同時に行ってもよく、あるいは反応容器のチャンバ内へ導入する前に溶媒と両親媒性溶媒とを混合して同時に導入してもよい。
【００６８】
別の例としては、両親媒性溶媒の導入は、溶媒の導入の後に行ってもよく、超臨界状態に導入してもよい。この場合には、合成のレートは、反応容器のチャンバ内への両親媒性溶媒の導入レートによってコントロールできる。もちろん、室温及び常圧で反応容器充填用物質及び両親媒性溶媒を導入し、その後、金属含有前駆体及び溶媒を導入することを考えるほうがむしろ自然なことである。また、セミ−バッチ法のさらなる拡張として、反応容器のチャンバ内に室温及び常圧で配置する反応容器充填用物質について、それに続いて添加する溶媒、両親媒性溶媒、及び金属含有前駆体について好ましい有利な順序及び割合について検討してもよい。しばらく後、反応容器充填物質及び生成物を反応容器から取り出せるように、チャンバの圧力を低下させ、冷却し、開ける。
【００６９】
最後に、連続法では、反応チャンバは、連続して（あるいは非常に長時間にわたって）超臨界温度及び圧力に維持されると考えられる。このようなシステムでは、反応容器充填物質の導入及び取り出しは連続して、あるいは擬連続であり、例えば、超臨界状態のままで反応容器充填物質を反応容器に充填し、反応容器から取り出すことができるロード・ロックシステムを利用できる。
【００７０】
このようなロード・ロックシステムは、
ロード・ロックに反応容器に導入するステップと、
ロード・ロックを閉じるステップと、
ロード・ロックエリアを反応チャンバと類似の状態にもっていくステップと、
反応チャンバとロード・ロックとの間のバルブを開放するステップと、
反応チャンバ内に反応容器充填物質を導入するステップと、
反応を起こさせて、その結果、反応容器充填物質の近傍に生成物を生成させるステップと、
反応容器充填物質を反応チャンバからロード・ロックへ取り出すステップと、
反応チャンバをロード・ロックから閉鎖するステップと、
ロード・ロック内の圧力及び温度を低下させるステップと、
反応容器充填物質（及び、生成物）をロード・ロックから取り出すステップと、続いて、
反応容器充填物質から生成物を上記一以上の方法によって分離するステップと
によって行う。
このような２つのロード・ロックシステムを備えるので、反応容器充填物質を導入するためにもう一方のロード・ロックを利用することによって、生成をほとんど連続的に行うことができる。
【００７１】
連続法においては、金属含有前駆体、両親媒性溶媒、及び溶媒の導入は、所望の生成物の特性を得るために、それぞれ考えられるかぎりの割合及び経路の多くの組合せで実行してもよい。
【００７２】
上記処理経路の全てにおいて、最終的に生成物は反応容器充填物質の近傍に生成する。従来技術と比較すると、生成物をファイバから分離するプロセスでは、加熱処理を要しない。たいていの場合には、生成物を充填物質から分離するためには、簡単な仕掛け、あるいはダイナミックな操作を必要とするだけである。そのような操作の例としては、液体中でのフラッシング、ラビング、揺らす、振動させる、衝撃を与える、真空吸引を利用等の吸い込み、又は超音波振動等がある。
【００７３】
化学的ゾルゲル法を超臨界環境で実現することが本発明における鍵となる特徴であり、再現可能な結果を得るための必要条件である。反応容器を満たす物があると共に、超臨界環境での反応によって、例えば、後処理を要しない低温での準安定なアナターゼ相のＴｉＯ２を生成できると考えられる。
【００７４】
生成物パラメータ及び関連した効果
プロセスパラメータを変化させることによって、生成物の特性を変えることができる。以下の表では、様々なプロセスパラメータ及びそれらの最終生成物への影響について載せている。
【００７５】
表３は、最終生成物におけるプロセスパラメータの影響を示すものである。
【００７６】
【表３】
2006512264.tif 000005
【００７７】
表３から、温度を変化させることによって結晶相を変えることができることがわかる。採りうる最低のプロセス温度は、超臨界状態を得るために必要とされる温度であり、超臨界流体としてのＣＯ２については３１．１℃である。温度は、例えば、ＴｉＯ２相の生成に非常に大きな影響を有する。図３では、ＴｉＯ２の結晶相は、温度の関数として示される。商業的に重要なＴｉＯ２の結晶相（アナターゼ及びルチル）は、通常、それぞれ３５０−５００℃と、９００℃以上で得られることがわかる（[Stojanovic etal., 2000]）。
【００７８】
また、圧力は、ＣＯ２についての臨界圧力の７３．８ｂａｒより大きい圧力を維持できる限りは変化させることができる。圧力及び温度を変化させることによって、溶液の特性を密度の点で変化させることができる。溶媒の密度は、溶液における物質の溶解パラメータと同様に、コロイド状懸濁液の安定性に大きな影響を有している。図５から、ＣＯ２は、ガスである通常の状態（２０℃、１ｂａｒ）では、低い密度を有することがわかる。さらに、密度の大きな増加は臨界圧力の付近で生じることがわかる。そのため、最適な生成環境を得るためにこれらのパラメータを精密に調整できる。
【００７９】
また、プロセスパラメータを変化させることに加えて、通常の生成プロセスを行った後で生成物を超臨界乾燥させてもよい。乾燥は、超臨界溶媒をバルブＶ１を介して所定流量（Ｆ１）で、所定時間の間、供給しながら、バルブＶ２を開放することによって行われる。この追加の超臨界乾燥は、比表面積と同様に結晶度にも影響を及ぼすと予想される。
【００８０】
ナノ粒子の特性
明確な構造のブラベー格子が記述できる場合には、結晶度についても理論的に考察できる。本発明の方法による生成物の結晶度は、Ｘ線粉末回折パターン（ＸＲＤ）によって決定される。そのパターンは、数多くの標準的な商用ディフラクトメータによって記録できるが、ここではＳＴＯＥディフラクトメータからのＣｕＫα線（λ＝１５．４０ｎｍ）を用いて記録された。Ｘ線回折パターンは、ＴｉＯ２サンプルについては２θが１０°〜５０°にわたって測定され、ＡｌＯＯＨサンプルについては２θが２０°〜８０°にわたって測定される。
【００８１】
この明細書中で用いられているように、結晶度は、１００％のレファレンスサンプルＣａＦ２について規定され、また、結晶度は、１００％結晶性のＣａＦ２の１００％ピークのバックグラウンド除去された面積を分母として、未知の結晶度の１００％ピークのバックグラウンド除去された面積を分子とする分数によって規定される。結晶度の比は、１００％の結晶サンプルとＣａＦ２についてのそれぞれのピーク比の表の値と対比される。未知の結晶度を有するサンプルとＣａＦ２を５０重量％で混合する。
【００８２】
ＴｉＯ２試料の結晶度をどのように決定するかについて以下に示す。アナターゼ（１０１）についての１００％のピークのバックグラウンドを除去した面積と重量比５０％のコランダムとの比は、下記式で表される。 
【００８３】
【数１】
2006512264.tif 000006
【００８４】
また、ＣａＦ２の１００％ピークと、５０重量％のコランダムとの間の比は、次式となる。
【００８５】
【数２】
2006512264.tif 000007
【００８６】
これによって、１００％結晶性のアナターゼと重量比５０％のＣａＦ２との間の比は、次式で得られる。
【００８７】
【数３】
2006512264.tif 000008
【００８８】
この方法は、燃焼酸化合成法によって生成され、ルチル相と共にアナターゼ相とを含む商用のＴｉＯ２粉末であるドイツのＤｅｇｕｓｓａ  ＧｍｂＨによるＤｅｇｕｓｓａ  Ｐ２５について実証されている。そのルチル（１１０）とＣａＦ２との比は０．８５である。
【００８９】
試料は、ＣａＦ２を重量比で５０％混合している。Ｄｅｇｕｓｓａ  Ｐ２５の結晶度を決定するための回折パターンを図６に示した。図６に示すように、Ｄｅｇｕｓｓａは、ルチル相のＴｉＯ２と共にアナターゼを含む。Ｄｅｇｕｓｓａ  Ｐ２５の粉末からの測定スペクトルを分析し、ピーク面積を計算することによって、７１％の結晶のアナターゼ相と、２７％の結晶のルチル相と、残り２％がアモルファス相であることがわかる。これは、[Pozzo etal., 2002]によって測定され、Ｄｅｇｕｓｓａ  Ｐ２５粉末は７５％のアナターゼと２５％のルチルとからなると同意されており、[Porter etal., 1999]によっても測定されており、７６．５％のアナターゼと２３．５％のルチルであると同意を得ている。また、[Porter etal., 1999]は、Ｄｅｇｕｓｓａ  Ｐ２５粉末のアモルファス比率についても報告している。 
【００９０】
また、Ｘ線粉末回折パターンは、下記のシェラーの式を用いて試料の結晶粒径τ又は一次粒子径を決定するために用いられる（[Jenkins etal., 1996]）。
【００９１】
【数４】
2006512264.tif 000009
【００９２】
ここで、Ｋは、形状因子であって０．９である。βτは、装置ノイズから差し引く全値半幅である。θは、回折角である。
【００９３】
（１０１）ピークについて、Ｄｅｇｕｓｓａ  Ｐ２５の結晶粒径は３５ｎｍである。
【００９４】
一次粒子径は、上述のように決定される結晶粒径とは異なっていてもよく、それは走査型電子顕微鏡（ＳＥＭ）及び低角Ｘ線回折（ＳＡＸＳ）によって測定される。
【００９５】
ＳＡＸＳデータは、多くの商用システム又は自作システムを用いて測定できるが、ここでは、回転アノードＸ線発生器、Ｃｒｏｓｓ−ｃｏｕｐｌｅｄ  Ｇｏｅｂｅｌミラー、及びＢｒｕｋｅｒ  ＡＸＳ  Ｈｉ−ｓｔａｒエリア検出器を備えたＢｒｕｋｅｒ  ＡＸＳ、Ｎａｎｏｓｔａｒ  ＳＡＸＳシステムの装置を用いて測定した。
【００９６】
散乱強度Ｉは、散乱ベクトル係数ｑ＝４ｎ・ｓｉｎ（θ）／λの項について測定されるが、ここで、λ＝１５．４ｎｍである。散乱強度は、ｑ＝０．０００７１ｎｍ−１〜ｑ＝０．０３３４ｎｍ−１まで測定された。データは、ｑに対する平均強度のスペクトルを得るためにバックグラウンドについて修正され、方位角について平均化された。データは、Ｂｅａｕｃａｇｅモデルにフィッティングさせて解析された（[Beaucage and Schaefer, 1994]）。
【００９７】
【数５】
2006512264.tif 000010
【００９８】
ここで、
Ｒｇ：回転半径
Ｐ：マス・フラクタル・ディメンジョン（Mass fractal dimension）
Ｂ：ｅｘｐ  Ｐが減少するレジューム（regime）によって特定される指数法則的な散乱のタイプに固有のプリファクタ
Ｇ：標準的なギニエ・プリファクタ（Classic Guinier pre-factor）
【００９９】
Ｂｅａｕｃａｇｅモデルによって、回転半径を通じて一次粒子のサイズの情報を得ることができる。回転半径は、粒子の重量平均半径で規定される。ＸＲＤデータとは異なり、ＳＡＸＳでは、アモルファスサンプルと同様に、結晶についてもその一次粒子のサイズを測定できる。
【０１００】
ＴｈｅｒｍｏＱｕｅｓｔからのＳｏｒｐｔｏｍａｔｉｃ  １９９０は、生成された粉末の比表面積を測定するために使用される。この装置によって、サンプル上の窒素の吸着等温線を測定し、この等温線から比表面積を算出する。    
【０１０１】
実施例１
ナノサイズのＴｉＯ２の生成
この実施例では、バッチプロセスによるナノサイズの結晶性ＴｉＯ２の生成について説明する。この実施例における前駆体は、Ｓｉｇｍａ  Ａｌｄｒｉｃｈ社からの９７％のチタニウム・テトライソプロポキシド、Ｔｉ（ＯＰｒｉ）４である。以下ではＴＴＩＰと呼ぶ。ＴＴＩＰは、種又は触媒物質として機能する反応容器充填用物質を含む超臨界環境で蒸留水と反応する。この実施例での超臨界流体は、ＣＯ２である。実験装置を図２に示し、装置及び準備セクションでのバッチプロセスを一般的に示した。
【０１０２】
プロセス用機器は、超臨界ゾルゲル反応を行う反応容器を備える。この実施例で、反応容器は繊維状の反応容器充填用物質を含む。反応容器は、圧力及び温度が制御されたオーブン内に置かれる。圧力は、所望の生成物に応じて１〜６８０ｂａｒの範囲で変化させてもよく、ポンプ（Ｐ１）で制御する。温度は、２５〜２５０℃の範囲で変化させてもよく、温度レギュレータ（Ｔ１）によって制御する。この設備は、Ａｐｐｌｉｅｄ  Ｓｅｐａｒａｔｉｏｎ  Ｉｎｃ．社によるＳｐｅ−ｅｄ  ＳＦＥ−２である。
【０１０３】
バッチ実験では、超臨界反応容器に、まず、反応容器充填物質が満たされる。ＴＴＩＰは、反応容器充填物質の中に反応容器の上部から導入され、水が反応容器充填物質の中に反応容器の底部から導入される。反応容器充填用物質の量は、ＣＯ２が反応容器の中に添加される前に反応が起こるのを避けるように調整されている。反応容器は９６℃であらかじめ加熱されたオーブンの中に置かれる。温度１．３℃で圧力６０ｂａｒのＣＯ２が素早く添加される。圧力を開始設定点の１００ｂａｒに上昇させる。反応容器内の温度は３０分で設定点に達する。反応容器の温度が室温から９６℃まで上昇した結果、圧力は１００ｂａｒから約１７０−２００ｂａｒまで３０分で上昇する。ＴｉＯ２についての標準実験の実験パラメータ及び反応物の量は、表４に示した。
【０１０４】
表４は、標準的な実験条件である。
【０１０５】
【表４】
2006512264.tif 000011
【０１０６】
標準実験におけるＴＴＩＰの量は、２．１０ｍｌであり、蒸留水の量は１．００ｍｌであり、それによって、７．８７の加水分解比が得られる。上記充填物質は、親水性ポリプロピレンポリマ繊維（ＰＰ）である。
【０１０７】
本発明による上記プロセスパラメータを有する標準実験によって、純粋なアナターゼ相のＴｉＯ２を得ることができる。上記の実験及び方法を用いて得られた粉末のＸ線回折スペクトルを示した場合が図４に示されている。この図では、生成物のスペクトルが純粋なアナターゼから予想される回折線と比較されている。結晶粒子の微少サイズのために生じる広がりを除いて、観測された回折線は、アナターゼから予測される回折線に一致することがわかる。他のＴｉＯ２相は存在しない。この生産工程の結晶サイズτは、約１０ｎｍと決定された。下記の表は、上記の生成方法及びプロセスパラメータによって生成される物質の特性を示すものである。
【０１０８】
表５は、標準的な実験で得られたＴｉＯ２粉末の特性を示すものである。
【０１０９】
【表５】
2006512264.tif 000012
【０１１０】
表５は、本発明によって得られた結果を示している。生成物の結晶度は、５つの実施例のシリーズにわたって４０±５％を示している。残部はアモルファスのＴｉＯ２である。結晶粒径から見積もられた平均粒径は、１０．７±１．０ｎｍである。粒径と結晶度のいずれも図８に示されるスペクトルから導かれる。ＳＡＸＳ測定によって、粉末が１０−１５ｎｍの一次粒子からなることが確認される。また、ＳＥＭ分析によって、試料が１５−２５ｎｍの範囲のナノサイズの一次粒子からなることがわかる。これらの一次粒子は、より大きな集合体となっている。ＢＥＴ測定によれば、試料は２３６ｍ２／ｇの大きな比表面積を有していることがわかる。
【０１１１】
実施例１Ａ
反応時間を変化させた場合のＴｉＯ２生成物
以下の実施例では、反応時間を変化させた影響について記述する。実験は実施例１で記載した標準的な実験であるが、反応時間を変化させた。下記の表では、反応時間の変化の影響を示している。
【０１１２】
表６は、様々な反応時間で生成されたＴｉＯ２粉末の特性を示すものである。
【０１１３】
【表６】
2006512264.tif 000013
【０１１４】
反応時間を変化させることによって、一次粒径は２時間から４時間にかけてわずかに変化するが、４時間から８時間にわたっては変化しない。反応時間の増加は、試料の結晶度の増加には寄与しない。結晶度は、全ての反応時間で約４０％である。
【０１１５】
実施例１Ｂ  ４３℃でのＴｉＯ２の製造
この実施例では、実施例１で記載したような標準的な実験条件で行われたが、温度はより低い４３℃であった。この実験の結果は、表７に示した。
【０１１６】
表７は、４３℃で生成されたＴｉＯ２粉末の特性を示すものである。
【０１１７】
【表７】
2006512264.tif 000014
【０１１８】
表７に示すように、４３℃で生成した場合、粉末はアモルファスであった。その一次粒子径は、ＳＡＸＳによって測定され、最小５．６ｎｍであった。
【０１１９】
実施例２
様々な反応容器充填用物質によるＴｉＯ２の製造である。この実施例では、様々な反応容器充填用物質の影響について調べた。５つの異なる充填物質が試験され、生成物への影響について測定された。
【０１２０】
反応容器充填用物質は、４つのカテゴリ、ポリマ（ファイバ形状）、セラミックス（微少ボール形状）、金属（金属ウール形状）、及び天然物質（麻のシート）に分けられる。異なる表面特性を有する２つのポリプロピレン（ＰＰ）ポリマが試験された。
【０１２１】
実施例１で記載したような標準的な１０の実験を行った。５つの異なる反応容器充填用物質が用いられ、その量は個別に調整された。それぞれの実験について、超臨界ＣＯ２を添加する前に反応物が反応しないような量に決められた。表８では、これらの実験結果を示している。各物質について２つの実験で、その結果は平均的な値を示している。
【０１２２】
表８は、様々な充填物質の場合に生成されたＴｉＯ２の測定された特性を示すものである。
【０１２３】
【表８】
2006512264.tif 000015
【０１２４】
表８から、反応容器充填用物質として親水性のＰＰを用いた場合に最高の結晶性が得られることがわかる。それによってアナターゼ相の結晶性のＴｉＯ２を４０％含むものが得られる。天然物を用いても、わずか１６％のアナターゼ相を含む結晶性のＴｉＯ２しか得られない。セラミックと金属線を用いた場合は、その中間に入る。これらの３つの反応容器充填用物質によって、約２５−３３％の範囲の全ての結晶性のＴｉＯ２が得られるが、不確かさのために、結晶度についてこれら３つの反応容器充填用物質を識別することができない。また、これらの３つの物質に親水性のＰＰを加えることによって１２．４ｎｍから１３．４ｎｍの同じ結晶粒径が得られることがわかる。天然物によって、大きな１８．５ｎｍの結晶サイズが得られた。大きな結晶サイズは、小さいピークから得られるピークパラメータの決定における大きな不確かさのためである。表８の結果から、これらの５つの物質を用いることによって全てにおいてアナターゼ相の結晶ＴｉＯ２を得ることができることがわかる。
【０１２５】
実施例３  Ａｌ２Ｏ３の生成
この実施例では、バッチプロセスによるナノサイズのＡｌ２Ｏ３の生成について説明する。この実施例での前駆体は、Ｓｉｇｍａ  Ａｌｄｒｉｃｈからのアルミニウム・ｓｅｃ−ブトキシド、Ａｌ（ＯＢｕｓ）３である。親水性ポリプロピレン繊維を反応容器充填用物質として用いた。反応容器をオーブンに挿入する前に、反応容器充填用物質と、Ａｌ（ＯＢｕｓ）３と、水とを反応容器内に入れて、実施例１と同様に実験を行った。表９は、プロセスパラメータと反応物の量とを示している。
【０１２６】
表９は、Ａｌ２Ｏ３の実施例の条件である。
【０１２７】
【表９】
2006512264.tif 000016
【０１２８】
反応物の量から加水分解比６．８が得られる。生成物はナノサイズであり、その結晶性は弱い。粒子の特性は表１０に示した。
【０１２９】
表１０は、Ａｌ２Ｏ３粉末の特性を示すものである。
【０１３０】
【表１０】
2006512264.tif 000017
【０１３１】
一次粒子径は、ＳＡＸＳ測定によって決定され、１９．４ｎｍであった。ＳＡＸＳスペクトルは、図７に示す。
【０１３２】
実施例３Ａ  １７３℃でのＡｌ２Ｏ３の生成
この実施例では、実施例３より高温で高い加水分解比でＡｌ２Ｏ３が生成した。バッチプロセスによって生成物が生成され、この実施例の前駆体は、Ｓｉｇｍａ  Ａｌｄｒｉｃｈ社のアルミニウム−ｓｅｃ−ブトキシド、Ａｌ（ＯＢｕｓ）３である。金属線は、反応容器充填物質として用いられた。反応容器充填物質のＡｌ（ＯＢｕｓ）３と水は、オーブンに入れる前に反応容器内に配置され、実施例１と同様に実験が行われた。表１１には、プロセスパラメータ及び反応物量を示している。
【０１３３】
表１１は、Ａｌ２Ｏ３の実施例の条件である。
【０１３４】
【表１１】
2006512264.tif 000018
【０１３５】
反応物の量から、２９．９の加水分解比が得られる。生成物は、ナノサイズのものであり、結晶性のアルミニウム含水酸化物のベーマイトである。生成物の特性は、表１２に示されており、回折スペクトルは図９に示されている。
【０１３６】
表１２は、１７３℃で生成したＡｌＯＯＨ粉末の特性を示すものである。 
【０１３７】
【表１２】
2006512264.tif 000019
【０１３８】
粉末は、９４％が結晶性のベーマイトであり、主な残りの部分がアモルファス粉末であるが、酸化アルミニウム／水酸化アルミニウムの遷移相のわずかな部分も含んでいる。その結晶は、シェラーの式によれば１２．７ｎｍの大きさである。
【図面の簡単な説明】
【０１３９】
【図１】粒子サイズが後の反応時間の関数である従来のゾルゲル法の概略図である（[Soloviev, 2000]）。
【図２】本発明による超臨界ゾルゲル法で用いられる汎用の装置を示す概略図である。
【図３】結晶相の生成温度の関数として、ブルカイト、アナターゼ、ルチルの各結晶相のＴｉＯ２を示す図である。
【図４】生成したアナターゼＴｉＯ２粉末とアナターゼの回折ピークの予想される位置とを重ねたＸ線回折スペクトルである。
【図５】減圧するにつれて密度が下がる通常の状態のＣＯ２の密度を示す図である。
【図６】ＴｉＯ２と、結晶サイズと同時に酸化チタンの結晶度を決定するために用いられたＣａＦ２との重量比が５０／５０のＸ線回折スペクトルである。
【図７】本発明によって生成されたＡｌ２Ｏ３生成物の一次粒子径を決定するために用いられる低角Ｘ線スペクトルである。
【図８】本発明によって生成されたＴｉＯ２と、結晶サイズと同時に酸化チタンの結晶度を決定するために用いられたＣａＦ２との重量比が５０／５０のＸ線回折スペクトルである。
【図９】ベーマイトと呼ばれる結晶構造による明確な回折ピークを示す、本発明によって生成されたＡｌ２Ｏ３生成物のＸ線回折スペクトルである。
【図１】
2006512264.tif 000020
【図２】
2006512264.tif 000021
【図３】
2006512264.tif 000022
【図４】
2006512264.tif 000023
【図５】
2006512264.tif 000024
【図６】
2006512264.tif 000025
【図７】
2006512264.tif 000026
【図８】
2006512264.tif 000027
【図９】
2006512264.tif 000028
【手続補正書】
【提出日】平成16年9月27日(2004.9.27)
【手続補正１】
【補正対象書類名】特許請求の範囲
【補正対象項目名】全文
【補正方法】変更
【補正の内容】
【特許請求の範囲】
【請求項１】
金属酸化物、金属含水酸化物、又は金属水酸化物の一次粒子径がサブミクロンの生成物を製造する方法であって、前記生成物の製造方法は、
反応容器充填用固体物質（solid reactor filling material）を反応容器に導入するステップと、
金属含有前駆体を前記反応容器に導入するステップと、
両親媒性溶媒（co-solvent）を前記反応容器に導入するステップと、
超臨界溶媒を前記反応容器に導入するステップと
を含み、
前記金属含有前駆体と前記両親媒性溶媒とを接触させ、その結果として前記反応容器充填用固体物質の近傍に前記生成物を生成することを特徴とする製造方法。
【請求項２】
前記生成物の生成は、少なくともゾルゲル反応を含むプロセスによって行われることを特徴とする請求項１に記載の方法。
【請求項３】
前記金属酸化物、金属含水酸化物、又は金属水酸化物は、実質的に結晶であることを特徴とする請求項１又は２に記載の方法。
【請求項４】
前記金属酸化物、前記金属含水酸化物、又は前記金属水酸化物は、実質的にアモルファスであることを特徴とする請求項１又は２に記載の方法。
【請求項５】
前記金属酸化物、前記金属含水酸化物、又は前記金属水酸化物は、複数の異なる相の混合相であることを特徴とする請求項１又は２に記載の方法。
【請求項６】
前記反応容器充填用固体物質（solid reactor filling material）、前記金属含有前駆体、前記両親媒性溶媒、及び前記超臨界溶媒の導入は、任意の順序で行われることを特徴とする請求項１から５のいずれか一項に記載の方法。
【請求項７】
前記反応容器充填用固体物質、前記金属含有前駆体、前記両親媒性溶媒、及び前記超臨界溶媒の少なくとも一つは、前記反応容器への導入の前に前記反応容器充填用固体物質、前記金属含有前駆体、前記両親媒性溶媒、及び前記超臨界溶媒の少なくとも一つと混合されることを特徴とする請求項１から６のいずれか一項に記載の方法。
【請求項８】
前記金属酸化物、前記金属含水酸化物、又は前記金属水酸化物の生成物は、バッチモード、擬バッチモード、及び実質的に連続モードの群から選ばれるモードで製造されることを特徴とする請求項１から７のいずれか一項に記載の方法。
【請求項９】
前記反応容器内の温度は、前記生成物の生成の間において所定温度に保持されることを特徴とする請求項１から８のいずれか一項に記載の方法。
【請求項１０】
前記生成物の生成の間、前記反応容器内の温度は昇温されることを特徴とする請求項１から８のいずれか一項に記載の方法。
【請求項１１】
前記生成物の生成の間、前記反応容器内の温度は降温されることを特徴とする請求項１から８のいずれか一項に記載の方法。
【請求項１２】
前記生成物の生成の間、前記反応容器内の温度は、一定温度、昇温過程、降温過程のうち少なくとも２つの組み合わせである温度プロファイルとされることを特徴とする請求項１から８のいずれか一項に記載の方法。
【請求項１３】
前記生成物の生成の間、前記反応容器内の温度は、最大４００℃であって、好ましくは最大３００℃であって、さらに好ましくは最大２００℃であって、より好ましくは最大１００℃であって、さらになお好ましくは最大５０℃であることを特徴とする請求項９から１２のいずれか一項に記載の方法。 
【請求項１４】
前記生成物の生成の間、前記反応容器内の圧力は、所定圧力に保持されることを特徴とする請求項１から１３のいずれか一項に記載の方法。
【請求項１５】
前記生成物の生成の間、前記反応容器内の圧力は昇圧されることを特徴とする請求項１から１３のいずれか一項に記載の方法。
【請求項１６】
前記生成物の生成の間、前記反応容器内の圧力は降圧されることを特徴とする請求項１から１３のいずれか一項に記載の方法。
【請求項１７】
前記生成物の生成の間、前記反応容器内の圧力は、所定圧力、昇圧過程、降圧過程のうちの少なくとも二つの任意の組み合わせで行われることを特徴とする請求項１から１３のいずれか一項に記載の方法。
【請求項１８】
前記超臨界溶媒は、ＣＯ２であって、前記生成物の生成の間における前記反応容器内の圧力は、最小７４ｂａｒであり、あるいは最小８０ｂａｒであり、またあるいは最小９０ｂａｒであり、さらにあるいは最小１００ｂａｒであることを特徴とする請求項１から１７のいずれか一項に記載の方法。
【請求項１９】
前記超臨界溶媒は、ＣＯ２であって、前記生成物の生成の間における前記反応容器内の温度は、最低３１℃であり、あるいは最低４３℃であり、またあるいは最低１００℃であり、さらにあるいは最低２００℃であり、またさらに最低３００℃であり、よりさらに最低４００℃であることを特徴とする請求項１から１８のいずれか一項に記載の方法。
【請求項２０】
前記超臨界溶媒は、イソプロパノールであって、前記生成物の生成の間における前記反応容器内の圧力は、最低４７ｂａｒであって、あるいは最低８０ｂａｒであって、さらに最低９０ｂａｒであって、またさらに最低１００ｂａｒであることを特徴とする請求項１から１７のいずれか一項に記載の方法。
【請求項２１】
前記超臨界溶媒は、イソプロパノールであって、前記生成物の生成の間における前記反応容器内の温度は、最低２３５℃であって、あるいは最低２５０℃であって、さらに最低２７０℃であって、またさらに最低３００℃であって、４００℃であることを特徴とする請求項１から１７、又は２０のいずれか一項に記載の方法。
【請求項２２】
前記超臨界溶媒は、前記反応容器の中に導入される以前から超臨界状態であることを特徴とする請求項１から２１のいずれか一項に記載の方法。
【請求項２３】
前記超臨界溶媒は、前記反応容器の中に導入された後、超臨界状態とされることを特徴とする請求項１から２１のいずれか一項に記載の方法。
【請求項２４】
前記生成物の生成時間は、最大１時間であり、好ましくは最大０．７５時間であり、さらに好ましくは最大０．５時間であることを特徴とする請求項１から２３のいずれか一項に記載の方法。
【請求項２５】
前記生成物の生成時間は、最大８時間であり、好ましくは最大６時間であり、さらに好ましくは最大２時間であることを特徴とする請求項１から２３のいずれか一項に記載の方法。
【請求項２６】
前記生成物の生成時間は、最大２４時間であり、好ましくは最大１７時間であり、さらに好ましくは最大１０時間であることを特徴とする請求項１から２３のいずれか一項に記載の方法。
【請求項２７】
複数の異なる金属含有前駆体が前記反応容器内に導入されることを特徴とする請求項１から２６のいずれか一項に記載の方法。
【請求項２８】
前記金属含有前駆体は、金属アルコキシドであることを特徴とする請求項１から２７のいずれか一項に記載の方法。
【請求項２９】
前記金属含有前駆体は、チタニウム・テトライソプロポキシド、チタニウム・ブトキシド、チタニウム・エトキシド、及びチタニウム・メトキシドの群から選ばれることを特徴とする請求項１から２８のいずれか一項に記載の方法。
【請求項３０】
前記金属含有前駆体は、アルミニウム・イソプロポキシド、アルミニウム−ＳＥＣ−ブトキシドの群から選ばれることを特徴とする請求項１から２８のいずれか一項に記載の方法。
【請求項３１】
前記金属含有前駆体は、マグネシウム・エトキシドであることを特徴とする請求項１から２７のいずれか一項に記載の方法。
【請求項３２】
前記金属含有前駆体は、金属塩であることを特徴とする請求項１から２７のいずれか一項に記載の方法。
【請求項３３】
前記金属含有前駆体は、Ｔｉ（ＳＯ４）２であることを特徴とする請求項１から２７、又は３２のいずれか一項に記載の方法。
【請求項３４】
前記金属含有前駆体は、ＴｉＣｌ４とＡｌＣｌ３の群から選ばれることを特徴とする請求項１から２７、又は３２のいずれか一項に記載の方法。
【請求項３５】
前記両親媒性溶媒は、水、エタノール、メタノール、過酸化水素水、及びイソプロパノールの群から選ばれることを特徴とする請求項１から３４のいずれか一項に記載の方法。
【請求項３６】
前記反応容器には複数の異なる両親媒性溶媒が導入されることを特徴とする請求項１から３５のいずれか一項に記載の方法。
【請求項３７】
前記反応容器充填用固体物質は、不均一系触媒として機能することを特徴とする請求項１から３６のいずれか一項に記載の方法。
【請求項３８】
前記反応容器充填用固体物質は、少なくとも一つのプロモータ（promoter）を含むことを特徴とする請求項３７に記載の方法。
【請求項３９】
前記反応容器充填用固体物質は、少なくとも一つの繊維から構成されることを特徴とする請求項１から３８のいずれか一項に記載の方法。
【請求項４０】
前記反応容器充填用固体物質は、粉末から構成されることを特徴とする請求項１から３８のいずれか一項に記載の方法。
【請求項４１】
前記反応容器充填用固体物質は、スポンジ、グリッド、繊維の束、及びシートの群から選ばれる形状を有することを特徴とする請求項１から３８のいずれか一項に記載の方法。
【請求項４２】
前記反応容器充填用固体物質は、実質的に多孔性構造を有することを特徴とする請求項１から４１のいずれか一項に記載の方法。
【請求項４３】
前記反応容器充填用固体物質は、金属含有前駆体を反応容器の制限された部分に実質的に限定することができるサイズ及び形状を有することを特徴とする請求項１から４２のいずれか一項に記載の方法。
【請求項４４】
前記反応容器充填用固体物質は、ポリマを含むことを特徴とする請求項１から４３のいずれか一項に記載の方法。
【請求項４５】
前記ポリマは、ポリスチレン（ＰＳ）、ポリプロピレン（ＰＰ）、ポリエチレン（ＰＥ）、ポリビニルクロライド（ＰＶＣ）、ポリビニリデンクロライド（ＰＶＤＣ）、及び酢酸ポリビニル（ＰＶＡｃ）からなる群から選ばれることを特徴とする請求項４４に記載の方法。
【請求項４６】
前記ポリマは、アクリルポリマ、フッ素化ポリマ、ジエンポリマ、ビニルコポリマ、ポリアミドポリマ、ポリエステルポリマ、ポリエーテルポリマ、及びポリアミドポリマの群から選ばれることを特徴とする請求項４４に記載の方法。
【請求項４７】
前記反応容器充填用固体物質は、金属を含むことを特徴とする請求項１から４３のいずれか一項に記載の方法。
【請求項４８】
前記金属は、チタン、アルミニウム、亜鉛、バナジウム、マグネシウム、ジルコニウム、クロム、モリブデン、ニオブ、タングステン、銅、及び鉄の群から選ばれることを特徴とする請求項４７に記載の方法。
【請求項４９】
前記反応容器充填用固体物質は、金属酸化物を含むことを特徴とする請求項１から４３のいずれか一項に記載の方法。
【請求項５０】
前記金属酸化物は、酸化チタン、酸化亜鉛、酸化銅、酸化アルミニウム、酸化バナジウム、酸化マグネシウム、酸化ジルコニウム、酸化クロム、酸化シリコン、酸化モリブデン、酸化ニオブ、酸化タングステン、酸化鉄の群から選ばれることを特徴とする請求項４９に記載の方法。
【請求項５１】
前記反応容器充填用固体物質は、セラミックを含むことを特徴とする請求項１から４３のいずれか一項に記載の方法。
【請求項５２】
前記反応容器充填用固体物質は、金属硫酸塩を含むことを特徴とする請求項１から４３のいずれか一項に記載の方法。
【請求項５３】
前記反応容器充填用固体物質は、金属ハロゲン化物を含むことを特徴とする請求項１から４３のいずれか一項に記載の方法。
【請求項５４】
前記反応容器充填用固体物質は、前記反応容器内での生成の結果の生成物に対応する金属酸化物、金属含水酸化物、又は金属水酸化物を含むことを特徴とする請求項１から５３のいずれか一項に記載の方法。
【請求項５５】
前記反応容器充填用固体物質は、前記生成物の生成に関する種物質として機能することを特徴とする請求項１から５４のいずれか一項に記載の方法。
【請求項５６】
前記反応容器充填用固体物質は、前記生成物を収集する作用物質として機能することを特徴とする請求項１から５５のいずれか一項に記載の方法。
【請求項５７】
前記生成物は、前記反応容器充填用固体物質をさらに処理することなく前記反応容器充填用固体物質から分離可能なことを特徴とする請求項１から５６のいずれか一項に記載の方法。
【請求項５８】
前記生成物は、実質的に前記反応容器充填用固体物質の品質を低下させることなく前記反応容器充填用固体物質から分離可能なことを特徴とする請求項１から５７のいずれか一項に記載の方法。
【請求項５９】
前記生成物は、前記反応容器充填用固体物質を再利用できる方法で前記反応容器充填用固体物質から分離可能なことを特徴とする請求項１から５８のいずれか一項に記載の方法。
【請求項６０】
前記生成物は、液体中で前記反応容器充填用固体物質をフラッシングすることによって前記反応容器充填用固体物質から分離可能なことを特徴とする請求項１から５９のいずれか一項に記載の方法。
【請求項６１】
前記生成物は、真空吸引手段によって前記反応容器充填用固体物質から分離可能なことを特徴とする請求項１から５９のいずれか一項に記載の方法。
【請求項６２】
前記生成物は、ブロー手段によって前記反応容器充填用固体物質から分離可能なことを特徴とする請求項１から５９のいずれか一項に記載の方法。
【請求項６３】
前記生成物は、超音波発生手段によって前記反応容器充填用固体物質から分離可能なことを特徴とする請求項１から５９のいずれか一項に記載の方法。
【請求項６４】
請求項１から６３のいずれか一項に記載の方法によって製造された金属酸化物、金属含水酸化物、又は金属水酸化物の生成物であって、前記金属酸化物、前記金属含水酸化物、又は前記金属水酸化物の前記生成物は、平均一次粒径が最大１０００ｎｍであって、好ましくは最大５００ｎｍであって、さらに好ましくは最大１００ｎｍである一次粒子の集合体の形態を有することを特徴とする金属酸化物、金属含水酸化物、又は金属水酸化物の生成物。
【請求項６５】
請求項１から６３のいずれか一項に記載の方法によって製造された金属酸化物の生成物であって、前記金属酸化物、前記金属含水酸化物、又は前記金属水酸化物の前記生成物は、平均一次粒径が１００ｎｍであって、好ましくは最大５０ｎｍであって、さらに好ましくは最大２０ｎｍであって、またさらに好ましくは最大１０ｎｍである一次粒子の集合体の形態を有することを特徴とする金属酸化物の生成物。
【請求項６６】
請求項１から６３のいずれか一項に記載の方法によって製造された金属酸化物の生成物であって、前記金属酸化物の前記生成物は、ＴｉＯ２であって、好ましくは最低２０％の結晶度を有し、さらに好ましくは最低３０％の結晶度を有し、またさらに好ましくは最低４０％の結晶度を有し、さらになお好ましくは最低６０％の結晶度を有することを特徴とする金属酸化物の生成物。
【請求項６７】
請求項１から６３のいずれか一項に記載の方法によって製造された金属酸化物の生成物であって、アナターゼ構造のＴｉＯ２であることを特徴とする金属酸化物の生成物。
【請求項６８】
請求項１から６３のいずれか一項に記載の方法によって製造された金属酸化物の生成物であって、Ａｌ２Ｏ３、ＴｉＯ２、ＺｒＯ２、Ｙ２Ｏ３、ＷＯ３、Ｎｂ２Ｏ５、ＴａＯ３、ＣｕＯ、ＣｏＯ、ＮｉＯ、ＳｉＯ２、Ｆｅ２Ｏ３、ＺｎＯからなる群から選ばれることを特徴とする金属酸化物の生成物。
【請求項６９】
請求項１から６３のいずれか一項に記載の方法によって製造された金属含水酸化物の生成物であって、前記金属含水酸化物は、含水酸化鉄、含水酸化チタニウム、含水酸化マンガン、含水酸化アルミニウムの群から選ばれることを特徴とする金属含水酸化物の生成物。
【請求項７０】
請求項１から６３のいずれか一項に記載の方法によって製造された金属含水酸化物の生成物であって、前記金属含水酸化物は、ベーマイト構造の含水酸化アルミニウムであることを特徴とする金属含水酸化物の生成物。
【請求項７１】
請求項１から６３のいずれか一項に記載の方法によって製造された金属水酸化物の生成物であって、前記金属水酸化物は、水酸化鉄、水酸化ケイ素、水酸化ジルコニウム、水酸化チタニウム、水酸化マンガン、水酸化アルミニウムの群から選ばれることを特徴とする金属水酸化物の生成物。
【請求項７２】
金属酸化物、金属含水酸化物、又は金属水酸化物のサブミクロンの一次粒径を有する生成物を製造する装置であって、前記装置は、
反応容器内の反応容器充填用固体物質と、
金属含有前駆体を前記反応容器に導入する手段と、
両親媒性溶媒を前記反応容器に導入する手段と、
超臨界溶媒を前記反応容器に導入する手段と、
前記金属含有前駆体と前記両親媒性溶媒とを接触させるためのスペースとしての前記反応容器と、
前記反応容器充填用固体物質の近傍に前記生成物を生成するためのスペースとしての前記反応容器と
を備えることを特徴とする製造装置。
【請求項７３】
前記反応容器充填用固体物質を前記反応容器に導入する手段を備えることを特徴とする請求項７２に記載の製造装置。
【請求項７４】
前記反応容器充填用固体物質を前記反応容器から取り出す手段を備えることを特徴とする請求項７２又は７３に記載の製造装置。
【国際調査報告】
2006512264.tif 000029
2006512264.tif 000030
2006512264.tif 000031